МЕЖЛИСТОВАЯ ПЛЕНКА ДЛЯ МНОГОСЛОЙНОГО СТЕКЛА, СПОСОБ ПОЛУЧЕНИЯ МЕЖЛИСТОВОЙ ПЛЕНКИ ДЛЯ МНОГОСЛОЙНОГО СТЕКЛА И МНОГОСЛОЙНОЕ СТЕКЛО

1. Межлистовая пленка для многослойного стекла, полученная методом тиснения мундштуком экструзионной головки, использующим разрыв расплава, причем межлистовая пленка для многослойного стекла имеет слоистую структуру, содержащую в стопке два или более слоев смолы, и имеет большое число выступов и углублений на по меньшей мере одной поверхности,
причем максимальная высота Ry (мкм) и средний интервал Sm (мкм) выступов и углублений, измеренные в соответствии с JIS B 0601 (1994) на поверхности с выступами и углублениями, удовлетворяют выражению (1):
(Ry·Sm)/2 ≤ 3500 (1).
2. Межлистовая пленка для многослойного стекла по п. 1, причем максимальная высота Ry (мкм) и средний интервал Sm (мкм) выступов и углублений, измеренные в соответствии с JIS B 0601 (1994) на поверхности с выступами и углублениями, удовлетворяют выражению (2):
(Ry·Sm)/2 ≤ 2700 (2).
3. Межлистовая пленка для многослойного стекла по п. 1 или 2, имеющая после погружения на 10 минут в теплую воду с температурой 50°C, степень усадки в направлении обработки 4% или меньше.
4. Межлистовая пленка для многослойного стекла по пп. 1, 2 или 3, дополнительно содержащая множество углублений в форме канавок со сплошным дном, по меньшей мере на одной поверхности.
5. Многослойное стекло, содержащее:
- два стеклянных листа и
- межлистовую пленку для многослойного стекла по п. 1, 2, 3 или 4, размещенную между двумя стеклянными листами.
6. Способ получения межлистовой пленки для многослойного стекла по пп. 1, 2, 3 или 4, включающий
- стадию получения множества выступов и углублений на по меньшей мере одной поверхности межлистовой пленки для многослойного стекла, методом тиснения мундштуком экструзионной головки, использующим разрыв расплава,
2
- стадию, включающую соэкструзию смолы из соэкструдера при следующих условиях: давление смолы на входе экструзионной головки от 40 до 150 кГ/см, температура смолы от 160°C до 250°C, температура экструзионной головки от 100°C до 270°C, ширина выхода головки от 700 до 3500 мм, количество экструдированного материала на единицу ширины выхода экструзионной головки от 130 до 1700 кг/ч·м, температура поверхности пленки сразу после выхода из головки 170°C до 250°C, расстояние от выхода головки до бака охлаждающей воды от 10 до 400 мм и температура воды в баке охлаждающей воды от 10°C до 70°C.